АСИММЕТРИЧНОЕ ЛАМИНИРОВАННОЕ СТЕКЛО

1. Ламинированное остекление, включающее, по меньшей мере, первый лист известково-натриевого стекла, второй лист стекла меньшей толщины, чем первый лист стекла, и промежуточный полимерный слой, расположенный между двумя листами стекла, отличающееся тем, что второй лист стекла представляет собой алюмосиликатное стекло, содержащее следующие оксиды с содержанием по весу, лежащим в диапазонах:
2
SiO от 60,00 до 68,00%
2
3
AlO от 2,80 до 7,80%
2
NaO от 10,00 до 15,80%
MgO от 4,90 до 10,10%
2
KO от 4,80 до 9,70%
2
3
BO от 0 до 3,20%
CaO от 0 до 1,00%.
2. Остекление по п. 1, отличающееся тем, что первый лист стекла относится к типу известково-натриевых стекол и содержит следующие оксиды с содержанием по весу, лежащим в диапазонах:
2
SiO от 65,00 до 75,00%
2
NaO от 10,00 до 20,00%
CaO от 2,00 до 15,00%
2
3
AlO от 0 до 5,00%
MgO от 0 до 5,00%
2
KO от 0 до 5,00%.
3. Остекление по одному из предшествующих пунктов, отличающееся тем, что второй лист стекла содержит следующие оксиды с содержанием по весу, лежащим в диапазонах:
2
SiO от 60,00 до 67,00%
2
3
AlO от 2,80 до 7,80%
2
NaO от 10,00 до 13,50%
MgO от 4,90 до 10,10%
2
KO от 8,50 до 9,70%
2
3
BO от 0 до 3,20%
CaO от 0 до 1,00%.
4. Остекление по одному из предшествующих пунктов, отличающееся тем, что второй лист стекла упрочнен посредством химической закалки с глубиной ионного обмена, по меньшей мере, 30 мкм и характеризуется поверхностным напряжением, по меньшей мере, 550 МПа, предпочтительно, по меньшей мере, 600 МПа.
5. Остекление по одному из предшествующих пунктов, отличающееся тем, что второй лист стекла обладает такой гидролитической стойкостью, что величина DGG составляет менее 30 мг.
10,3
6. Остекление по одному из предшествующих пунктов, отличающееся тем, что разность температур Т(log η=10,3), при которых вязкость каждого из листов стекла составляет 10 Пуаз, по абсолютной величине меньше 30°С, предпочтительно, по абсолютной величине меньше 23°С.
7. Остекление по одному из предшествующих пунктов, отличающееся тем, что первый лист стекла имеет толщину, самое большее, 2,1 мм, предпочтительно, самое большее, 1,6 мм.
8. Остекление по одному из предшествующих пунктов, отличающееся тем, что второй лист стекла, более тонкий, чем первый, имеет толщину, самое большее, 1,5 мм, предпочтительно, самое большее, 1,1 мм и даже менее 1 мм.
9. Остекление по одному из предшествующих пунктов, отличающееся тем, что промежуточный полимерный слой, помещаемый между двумя листами стекла, образован одним или несколькими слоями термопластичного материала, а именно, из полиуретана, поликарбоната, поливинилбутираля (PVB), метилполиметакрилата (PMMA), этиленвинилацетата (EVA) или иономерной смолы.
10. Остекление по п. 9, отличающееся тем, что толщина промежуточного полимерного слоя составляет от 50 мкм до 4 мм.
11. Способ производства ламинированного остекления по любому из пп. 1-10, отличающийся тем, что включает, по меньшей мере, стадию, на которой одновременно придают выпуклость первому и второму листам стекла; стадию, на которой проводят ионный обмен во втором листе стекла; и стадию, на которой собирают два листа стекла с промежуточным полимерным слоем.
12. Способ по п. 11, отличающийся тем, что стадию ионного обмена проводят при температуре менее 490°С в течение времени менее 24 часов, предпочтительно, времени, меньшего или равного 4 часам, даже меньшего или равного 2 часам.
13. Способ по одному из пп. 11 или 12, отличающийся тем, что на стадии придания выпуклости второй лист стекла, более тонкий, чем первый лист, помещают поверх первого листа стекла.
14. Остекление для автомобиля, а именно, ветровое стекло, получаемое способом по одному из пп. 11-13, отличающееся тем, что второй лист стекла обращен в сторону салона автомобиля.